(57)【要約】【課題】  不純物としてのＴｉとＮの含有量を制御して靱性に有害な凝固時の晶出炭化物量を低減し、適正な均質化熱処理により、鋼製品に残存する炭窒化物の面積率を減少させることで、靱性に優れた熱間工具鋼を提供する。【解決手段】  質量％で、Ｃ：０．３０〜０．５５％、Ｓｉ：０．１〜１．２％、Ｍｎ：０．２〜１．５％、Ｎｉ：０．１〜２．０％、Ｃｒ：１．５〜６．０％を含有し、さらにＭｏおよびＷのいずれか１種または２種からなり、Ｍｏ＋１／２Ｗ：０．１〜２．５％を含有し、さらにＶおよびＮｂのいずれか１種または２種からなり、Ｖ＋１／２Ｎｂ：０．２〜１．０％を含有し、さらにＡｌ：０．０３％以下を含有し、残部Ｆｅおよび不可避的不純物からなる鋼で、不可避的不純物としてのＮおよびＴｉは、Ｎ≦０．０１５０％、Ｔｉ≦０．００５％を満たし、かつ、［Ｎ］×［Ｔｉ］≦３×１０-5…（式１）を満たす高靱性熱間工具鋼。【選択図】      なし【特許請求の範囲】
【請求項１】
質量％で、Ｃ：０．３０〜０．５５％、Ｓｉ：０．１〜１．２％、Ｍｎ：０．２〜１．５％、Ｎｉ：０．１〜２．０％、Ｃｒ：１．５〜６．０％を含有し、さらにＭｏおよびＷのいずれか１種または２種からなり、Ｍｏ＋１／２Ｗ：０．１〜２．５％を含有し、さらにＶおよびＮｂのいずれか１種または２種からなり、Ｖ＋１／２Ｎｂ：０．２〜１．０％を含有し、さらにＡｌ：０．０３％以下を含有し、残部Ｆｅおよび不可避的不純物からなる鋼であって、この不可避的不純物としてのＮおよびＴｉは、Ｎ≦０．０１５０％、Ｔｉ≦０．００５％で、かつ、［Ｎ］×［Ｔｉ］≦３×１０-5を満たし、さらにＪＩＳ規定の鍛練成形比で４ｓ以上に鍛伸した鋼材を焼なましした状態で鋼材の断面に長さが５μｍ以上である炭窒化物が面積率で０．４％以下であることを特徴とする高靱性熱間工具鋼。
【請求項２】
質量％で、Ｃ：０．３０〜０．５５％、Ｓｉ：０．１〜１．２％、Ｍｎ：０．２〜１．５％、Ｎｉ：０．１〜２．０％、Ｃｒ：１．５〜６．０％を含有し、さらにＭｏおよびＷのいずれか１種または２種からなり、Ｍｏ＋１／２Ｗ：０．１〜２．５％を含有し、さらにＶおよびＮｂのいずれか１種または２種からなり、Ｖ＋１／２Ｎｂ：０．２〜１．０％を含有し、さらにＡｌ：０．０３％以下を含有し、残部Ｆｅおよび不可避的不純物からなる鋼であって、この不可避的不純物としてのＮおよびＴｉは、Ｎ≦０．０１５０％、Ｔｉ≦０．００５％で、かつ、［Ｎ］×［Ｔｉ］≦３×１０-5を満たし、さらにＪＩＳ規定の鍛練成形比で４ｓ以上に鍛伸した鋼材を焼なましした状態で鋼材の断面に長さが５μｍ以上である炭窒化物が面積率で０．４％以下であり、鋳造したままの鋼塊を１２００〜１３００℃の温度範囲内の範囲で、かつ、１３３４−７３×［Ｃ］−１２［Ｓｉ］−均質化熱処理温度（℃）＞０を満たす温度で均質化熱処理を行うことを特徴とする高靱性熱間工具鋼。
【発明の詳細な説明】
【技術分野】
【０００１】
この発明は、熱間鍛造、鋳造またはダイカストなどの金型用の熱間工具鋼に関する。
【背景技術】
【０００２】
従来、熱間鍛造、鋳造またはダイカストなどの金型用の熱間工具鋼としては、ＪＩＳ  Ｇ  ４４０４  のＳＫＤ６１、ＳＫＤ６、ＳＫＴなどのほか、３Ｃｒ−３Ｍｏ系鋼、セミハイス系鋼などが使用されている。しかし、近年は複数の部品に分かれていたものを、生産効率の向上を狙って一体に製造することが多くなり、従来の鋼種では、早期にヒートクラックの発生や大割れが起こるようになっており、より高強度、高靱性を有する熱間工具鋼が求められている。
【０００３】
例えば、この熱間工具用の鋼材料としては、重量％で、Ｃ：０．３〜０．４％、Ｍｎ：０．２〜０．８％、Ｃｒ：４〜６％、Ｍｏ：１．８〜３％、Ｖ：０．４〜０．６％、残部鉄および不可避金属不純物および不可避非金属不純物からなる熱間加工工具用の鋼材で、これらの鋼材は、１０００〜１０８０℃におけるオーステナイト化および５５０〜６５０℃における焼戻しによって４５ＨＲＣ超の硬度を得ることができる鋼材が発明として開示されている（例えば、特許文献１参照。）。ところで、この特許文献１には窒素とチタンの低減が凝固時に生成するＭＸ系晶出物を軽減することで鋼材の靭性低下が抑えられることが述べられている。しかしながら、窒素とチタンを規定値以下にするだけでは不十分であり、靱性の向上が得られない場合がある。なお、上記のＭＸは、ＭがＶ、Ｔｉであり、ＸはＣおよび／またはＮを表す。
【０００４】
また、質量％で、Ｃ：０．２〜０．７％、Ｃｒ：０．５〜７．０％、ＭｏまたはＷの１種または２種を（Ｍｏ＋１／２Ｗ）にて、０．１〜６．０％、Ｖ：３．０％以下を含有する、ＪＩＳに記載される成分組成の熱間加工具において、Ａｌが０．０４％以下に記載されかつ、基地組成のＣｒの偏析度合いが±０．２質量％以内、（Ｍｏ＋１／２Ｗ）の偏析度合いが±０．０８質量％以内、Ｖの偏析度合いが±００７質量％以内であり、断面組織中に観察される最大径５μｍ以下の窒化アルミニウムが２５００個／ｍｍ2以下（０個を含む）である靱性に優れた熱間工具鋼の発明が開示されている（例えば、特許文献２参照。）。しかし、この提案では、基地組成のＣ、Ｍｏ、Ｖの偏析度合いの規定、およびＡｌの低減による窒化アルミニウムの抑制により高靱性が得られるとされているが、凝固時の偏析による晶出炭窒化物については考慮されておらず、また原材料等に含まれる製品に混入するＴｉを考慮しないと窒化物量の抑制は不十分であり、またソーキングの効果も得られにくくなるため、高い靱性が得られない場合がある。
【先行技術文献】
【特許文献】
【０００５】
【特許文献１】特許第４５１６２１１号公報
【特許文献２】特許第４４４１９０７号公報
【発明の概要】
【発明が解決しようとする課題】
【０００６】
本発明が解決しようとする課題は、不純物としてのＴｉとＮの含有量を制御することで、靱性に有害な凝固時の晶出炭化物の形成量を低減し、また、適正な均質化熱処理を加えるなどにより、鋼材製品に残存する晶出物である炭窒化物の面積率を一定値以下に減少させることで、極めて優れた靱性を有する熱間工具鋼を提供することである。
【課題を解決するための手段】
【０００７】
上記の課題を解決するための手段は、第１の手段では、質量％で、Ｃ：０．３０〜０．５５％、Ｓｉ：０．１〜１．２％、Ｍｎ：０．２〜１．５％、Ｎｉ：０．１〜２．０％、Ｃｒ：１．５〜６．０％を含有し、さらにＭｏおよびＷのいずれか１種または２種からなり、Ｍｏ＋１／２Ｗ：０．１〜２．５％を含有し、さらにＶおよびＮｂのいずれか１種または２種からなり、Ｖ＋１／２Ｎｂ：０．２〜１．０％を含有し、さらにＡｌ：０．０３％以下を含有し、残部Ｆｅおよび不可避的不純物からなる鋼であり、この不可避的不純物としてのＮおよびＴｉは、Ｎ≦０．０１５０％、Ｔｉ≦０．００５％を満たし、かつ、［Ｎ］×［Ｔｉ］≦３×１０-5…（式１）を満たし、ＪＩＳ規定の鍛練成形比：４ｓ以上に鍛伸して焼なまし状態とした場合の鋼材の断面組織中における、５μｍ以上の長さを有する炭窒化物の面積率が０．４％以下であることを特徴とする高靱性熱間工具鋼である。
【０００８】
第２の手段では、質量％で、Ｃ：０．３０〜０．５５％、Ｓｉ：０．１〜１．２％、Ｍｎ：０．２〜１．５％、Ｎｉ：０．１〜２．０％、Ｃｒ：１．５〜６．０％を含有し、さらにＭｏおよびＷのいずれか１種または２種からなり、Ｍｏ＋１／２Ｗ：０．１〜２．５％を含有し、さらにＶおよびＮｂのいずれか１種または２種からなり、Ｖ＋１／２Ｎｂ：０．２〜１．０％を含有し、さらにＡｌ：０．０３％以下を含有し、残部Ｆｅおよび不可避的不純物からなる鋼であり、この不可避的不純物としてのＮおよびＴｉは、Ｎ≦０．０１５０％、Ｔｉ≦０．００５％を満たし、かつ、［Ｎ］×［Ｔｉ］≦３×１０-5…（式１）を満たし、ＪＩＳ規定の鍛練成形比：４ｓ以上に鍛伸して焼なまし状態とした場合の鋼材の断面組織中における、５μｍ以上の長さを有する炭窒化物の面積率が０．４％以下であり、鋳造したままの鋼塊を１２００〜１３００℃の温度範囲内で、かつ、１３３４−７３×［Ｃ］−１２［Ｓｉ］−均質化熱処理温度（℃）＞０を満たす温度で均質化熱処理を行うことを特徴とする高靱性熱間工具鋼である。
【発明の効果】
【０００９】
本願の請求項に係る発明は、上記の手段としたことで、晶出物である炭窒化物の面積率が０．４％以下であり、均質化熱処理温度を行ったときに、偏析部で溶融層が発生したことによるボイドの発生が無く、且つ、粗大な一次炭化物が無い、衝撃値が４０Ｊ／ｃｍ2以上となる、優れた靱性を有する熱間工具鋼が得られる。
【発明を実施するための形態】
【００１０】
本願発明における化学成分の含有量および構成要素について、以下に説明する。なお、％は質量％である。
【００１１】
Ｃ：０．３０〜０．５５％
Ｃは、十分な焼入れ性を確保し、炭化物を形成させることで鋼の硬度、耐摩耗性および強度を得るために必要な元素で、また焼入れ時のオーステナイト粒の粗大化を抑制する元素である。Ｃが０．３０％より低すぎると、十分な強度および耐摩耗性が得られない。一方、Ｃが０．５５％より多すぎると、凝固偏析を助長し、粗大炭化物の晶出や、ソーキング時に溶融層の発生が生じやすくなり、靱性を阻害する。そこで、Ｃは０．３０〜０．５５％とし、望ましくは、０．３０〜０．５０％とする。
【００１２】
Ｓｉ：０．１〜１．２％
Ｓｉは、製鋼での脱酸効果、焼入性確保として必要な元素である。Ｓｉが０．１％未満であると、これらの効果を発揮しない。一方、Ｓｉが１．２％より多すぎると靱性を低下させ、また、熱間工具鋼として重要な物性値である熱伝導率を低下させる。そこで、Ｓｉは０．１〜１．２％とし、望ましくは、０．２〜１．１％とする。
【００１３】
Ｍｎ：０．２〜１．５％
Ｍｎは、製鋼での脱酸効果、焼入性の確保として必要な元素である。Ｍｎが０．２％未満ではこれらの効果を十分に得られない。一方、Ｍｎが１．５％を超えると靱性および被削性を低下させる。そこで、Ｍｎは０．２〜１．５％とし、望ましくは、０．３〜１．２％とする。
【００１４】
Ｎｉ：０．１〜２．０％
Ｎｉは、焼入性、靱性を向上する元素である。Ｎｉが０．１％未満では、これらの効果が得られない。一方、Ｎｉが２．０％より多すぎても特性向上が殆どなく、また、Ａ1変態点を低下させて耐熱性を劣化させ、被削性も悪化する。そこでＮｉは０．１〜２．０％とし、望ましくは、０．１〜１．５％とする。
【００１５】
Ｃｒ：１．５〜６．０％
Ｃｒは、焼入性を改善し、耐摩耗性の向上に有効な元素である。しかし、Ｃｒが１．５％未満ではこれらの効果は十分に得られない。一方、Ｃｒが６．０％より多すぎると、焼入焼き戻し時にＣｒ系の炭化物が多量に形成され、靱性、高温強度および軟化抵抗性を低下させる。そこで、Ｃｒは１．５〜６．０％とし、望ましくは、１．５〜５．５％とする。
【００１６】
Ｍｏ＋１／２Ｗ：０．１〜２．５％
ＭｏまたはＷは、焼入性と二次硬化および耐摩耗性に寄与する析出炭化物を得るために必要な元素である。さらに、ＭｏまたはＷは、焼入れ時に未固溶となった微細な炭化物が結晶粒の粗大化を抑制する効果を有する。しかし、ＭｏまたはＷの１種あるいは２種からなるＭｏ＋１／２Ｗが０．１％より少ないと、上記の効果が得られない。一方、ＭｏまたはＷの１種あるいは２種からなるＭｏ＋１／２Ｗは過剰に添加してもその効果は飽和するばかりか、炭化物が粗大凝集することにより靱性を低下させ、また、コスト高となる。そこで、Ｍｏ＋１／２Ｗは０．１〜２．５％とし、望ましくは、０．３〜２．２％とする。
【００１７】
Ｖ＋１／２Ｎｂ：０．２〜１．０％
ＶまたはＮｂは、焼戻し時に微細で硬質な炭化物、炭窒化物を析出し、強度や耐摩耗性に寄与する元素である。また、ＶまたはＮｂは、焼入れ時には微細な炭化物や微細な炭窒化物が結晶粒の粗大化を抑制し、靱性の低下を抑制する。しかし、ＶまたはＮｂの１種あるいは２種からなるＶ＋１／２Ｎｂが０．２％より少ないと、上記の効果が得られない。一方、ＶまたはＮｂの１種あるいは２種からなるＶ＋１／２Ｎｂは多すぎると、凝固時に粗大な晶出物を生成し、靱性を阻害する。そこで、Ｖ＋１／２Ｎｂは０．２〜１．０％とし、望ましくは、０．２〜０．８％とする。
【００１８】
Ａｌ：０．０３％以下
Ａｌは、０．０３％より多いと、酸化物や窒化物が多くなり、割れ起点となりやすく、鋼の疲労強度、靱性が低下する。そこで、Ａｌは０．０３％以下とし、望ましくは、０．０２％以下とする。
【００１９】
不可避的不純物としてのＮおよびＴｉ：Ｎ≦０．０１５０％、Ｔｉ≦０．００５％、かつ、［Ｎ］×［Ｔｉ］≦３×１０-5…（式１）を満足する。
不可避的不純物としてのＮおよびＴｉは、Ｎ≦０．０１５０％、Ｔｉ≦０．００５％であって、かつ、［Ｎ］×［Ｔｉ］≦３×１０-5…（式１）を満足するときは、凝固時の晶出物生成を抑制する。しかし、［Ｎ］×［Ｔｉ］が３×１０-5を超えると、晶出物が固溶しにくくなり鋼材中の炭窒化物が粗大になりやすい。そこで、不可避的不純物としてのＮおよびＴｉはＮ≦０．０１５０％、Ｔｉ≦０．００５％、かつ、［Ｎ］×［Ｔｉ］≦３×１０-5…（式１）を満足するものとする。
【００２０】
ＪＩＳ規格の鍛練成形比：４ｓ以上に鍛伸した焼なまし状態の鋼材の断面組織中における５μｍ以上の長さを有する炭窒化物の面積率：０．４％以下
ＪＩＳ規格の鍛練成形比を４ｓ以上に鍛伸した焼なまし状態の鋼材の断面組織中における５μｍ以上の長さを有する炭窒化物の面積率が０．４％より増えると、炭窒化物への応力集中で発生した割れが炭窒化物に沿って進展して近傍の炭化窒化物につながり易くなり、靱性が低下する。そこで、鍛練成形比を４ｓ以上に鍛伸した焼なまし状態の鋼材の断面組織中における５μｍ以上の長さを有する炭窒化物の面積率は０．４％以下とする。
【００２１】
鋳造したままの鋼塊：１２００〜１３００℃の範囲で、かつ、１３３４−７３×［Ｃ］−１２［Ｓｉ］−で均質化熱処理温度（℃）＞０を満たす温度で均質化熱処理を行う
鋳造したままの鋼塊は、均質化熱処理が１２００℃未満で行われると、晶出物の固溶および固溶元素の拡散が不十分になる。一方、鋳造したままの鋼塊は、１３３４−７３×［Ｃ］−１２［Ｓｉ］−均質化熱処理温度（℃）≦０、若しくは均質化熱処理が１３００℃を超えて行われると、偏析部で溶融層が発生し、一次炭化物の粗大化、靱性の低下や熱間加工性の悪化が起きる。そこで、鋳造したままの鋼塊は１２００〜１３００℃の範囲で、かつ、１３３４−７３×［Ｃ］−１２［Ｓｉ］−均質化熱処理温度（℃）＞０を満たす温度で均質化熱処理する。
【００２２】
ここで、本発明の実施の形態について述べることとする。
先ず、質量％で示す、表１の本発明例および比較例に挙げた化学成分を含有し、残部がＦｅと不可避不純物からなる組成の鋼を、１ｔｏｎ真空溶解炉を用いて溶製した後、インゴットに造塊した。これらのインゴットを表２に設定した均質化熱処理温度で１２時間保持して均質化熱処理を施した後、鍛錬成形比が凡そ６Ｓとなる直径１６０ｍｍ（すなわち、直径９６０ｍｍのものを直径１６０ｍｍ）に熱間鍛造して鋼材を製造した。なお、本発明では、上記の真空溶解炉の他に、ＥＳＲ（エレクトロスラグ再溶解）法、あるいは、ＶＡＲ（真空アーク再溶解）法による二次溶解を行ってもよい。
【００２３】
【表１】
2015193867.tif 000002
【００２４】
上記で製造した各鋼材の中周部すなわち半径４０ｍｍの部分より割出して得た６０ｍｍ角の立方体を用い、８８０〜１０３０℃の焼入れ温度にて３０分間均熱保持した後、撹拌している５０℃の油に投入して油冷して焼入れをした。
【００２５】
【表２】
2015193867.tif 000003
【００２６】
さらに、これらの試験片は、５００℃以上の焼戻し温度で焼戻しを行い、熱間工具鋼で主に使用される４４〜４６ＨＲＣに調質した。得られた鋼材の靱性は、シャルピー衝撃試験により破壊に要したエネルギーで評価した。これらに用いた試験片は、直径１６０ｍｍ鍛造材の中心部の垂直方向から採取し、ＪＩＳ  Ｚ  ２２４２に規定する深さ２ｍｍのＵノッチを圧延方向に垂直となる面に加工したものである。靭性の良し悪しの判断には、一般的に熱間工具鋼に最低２０Ｊ／ｃｍ2必要とされていることから、その２倍の４０Ｊ／ｃｍ2以上の衝撃値が得られるか否かで判断した。
【００２７】
炭窒化物である晶出物量は、直径１６０ｍｍの鍛造材の中心部より、圧延方向に平行な面にて１０ｍｍ角で長さが１６ｍｍの試験片を採取し、観察により計測した。すなわち、試験片を最終バフ研磨にて鏡面研磨仕上げをした後、光学顕微鏡にて４００倍で観察を行い、炭窒化物の晶出物が多い箇所を３０視野選択し、炭窒化物である晶出物の面積率を算出して炭窒化物面積率（％）として晶出物量を示した。
【００２８】
既に記載したように、本発明の実施の形態における表１の、質量％で示す化学成分からなる、本発明例のＮｏ．１〜１６および比較例のＮｏ．１７〜３１につき、さらに説明すると、本発明の請求項１および請求項２に係る発明の不可避的不純物として、質量％で、Ｎ≦０．０１５０％およびＴｉ≦０．００５％であり、かつ、［Ｎ］×［Ｔｉ］≦３×１０-5…（１）式を満足し、さらに表２の、４ｓ以上に鍛伸した焼なまし状態の鋼材の断面組織中において、５μｍ以上の長さを有する炭窒化物の面積率は０．４％以下であり、さらに請求項２に係る発明は、これの要件に加えて、均質化熱処理温度１２００〜１３００℃の範囲内で、且つ、１３３４−７３×［Ｃ］−１２［Ｓｉ］−で均質化熱処理温度（℃）＞０を満たす温度で均質化熱処理するものである。これらは溶融層の有無、および（Ｔ方向の）衝撃値４０Ｊ／ｃｍ2以上の値について、表２で示されている。なお、上記の［Ｎ］および［Ｔｉ］はそれぞれＮおよびＴｉの質量％を示している。
【００２９】
表２に示す本発明例のＮｏ．１〜Ｎｏ．１６は、炭窒化物の面積率はいずれも０．４％以下であり、均質化熱処理温度も１２００〜１３００℃で、且つ、１３３４−７３×［Ｃ］−１２［Ｓｉ］−で均質化熱処理温度（℃）＞０を満たしており、溶融層の発生もなく、衝撃値（Ｔ方向）も４０Ｊ／ｃｍ2以上で靱性も高く○である。
【００３０】
一方、表２に示す比較例の、Ｎｏ．１７は均質化熱処理をしないことで、Ｎｏ．１８はＮが０．０１５％より多いことで、Ｎｏ．２８は表１に示すようにＴｉが０．００５％より多いことで、長さ５μｍ以上の炭窒化物が鋼在中に多く存在し、それぞれ衝撃値（Ｔ方向の）が４０Ｊ／ｃｍ2未満で靱性が低く×である。
【００３１】
比較例のＮｏ．１９、およびＮｏ．２０は、焼入性が悪く、靱性が低く×である。
【００３２】
比較例のＮｏ．２１、およびＮｏ．２４は、析出炭化物が少なく、焼入れ加熱時に結晶粒の粗大化が抑制できず、靱性が低く×である。
【００３３】
比較例のＮｏ．２２、Ｎｏ．２３およびＮｏ．２６は、均質化熱処理後も粗大な晶出炭化物が多くなり、また、偏析が著しいため、靱性が低く×である。
【００３４】
比較例のＮｏ．２５は、酸化物、窒化物生成量が多くなり過ぎて、靱性が不足して×である。
【００３５】
比較例のＮｏ．２７は、Ｍｎが２．２％と１．５％より多すぎ基地の脆化が起こり、十分な靱性が得られず×である。
【００３６】
比較例のＮｏ．２９は、Ｃが０．６５％と０．５５％より多く、１３３４−７３×［Ｃ］−１２［Ｓｉ］−均質化熱処理温度（℃）≦０であるため、均質化熱処理時に偏析部で溶融層が発生して一次炭化物が粗大化し、また、偏析も著しいため靱性が不足して×である。
【００３７】
比較例のＮｏ．３０は、均質化熱処理温度が１１５０℃と１２００℃より低いため、偏析部での晶出物の固溶が十分には進まず、靱性が不十分になり×である。
【００３８】
比較例のＮｏ．３１は、均質化熱処理温度が１３２０℃と１３００℃より高く、１３３４−７３×［Ｃ］−１２［Ｓｉ］−均質化熱処理温度（℃）≦０であるため、均質化熱処理時に偏析部で溶融層が発生して一次炭化物が粗大化し、靱性が不足して×である。